(57)【特許請求の範囲】
【請求項１】
落下粉量４５〜１００％、安息角３０〜４５°、タップ密度５．１〜５．６ｇ／ｍｌであることを特徴とする導電性ペースト用フレーク状銀粉。
ａ）ここで、「フレーク状銀粉」とは、アスペクト比が３以上である銀粉をいい、前記アスペクト比は、（Ｄ５０／平均厚さＤ）により求めることができ、「Ｄ５０」は、レーザー回折散乱式粒度分布測定法により測定した、重量累積粒径における５０％重量累積時の粒径を示し、「平均厚さＤ」は、電子顕微鏡で測定した粒子１００個の平均厚さを示す。
ｂ）「落下粉量（％）」は、落下粉量測定器具において、篩の目開きを１５０μｍ、漏斗の角度を６０°、材質を硬質ガラス、排出口の内径をφ５．２ｍｍとし、漏斗の排出口をふさぎ、測定するフレーク状銀粉５０．０ｇを篩の上からブラシを用いて全て落下させた後、漏斗の排出口を開け、漏斗を静止した状態で、フレーク状銀粉を漏斗から下部に落下させ、漏斗を通過して落下したフレーク状銀粉の質量を測定し、投入質量に対する割合を算出し、その３回平均値により求めた。
ｃ）「安息角」は、安息角測定器具において、篩の目開きを１５０μｍ、漏斗の排出口の内径をφ４．０ｍｍとし、漏斗の下に２０ｍｍの間隔を開けて薬包紙を配置し、測定するフレーク状銀粉９０．０ｇを篩の上に載せ、ブラシを１秒間に約１回転の速度で回転させ、フレーク状銀粉を落下させ、漏斗の穴がふさがったところで、フレーク状銀粉の落下を終了させ、薬包紙上のフレーク状銀粉が存在する部分の円形形状の直径を４箇所測定の平均値により求め、ｄ（直径（ｃｍ））とし、安息角（φ°）を以下の式に基づいて算出した。
［式］φ＝Ａｒｃｔａｎ（２×２／（ｄ−０．４））
ｄ）「タップ密度」は、タップ密度測定装置（柴山化学社製、カサ比重測定装置ＳＳ−ＤＡ−２）を使用し、銀粉試料１５ｇを計量して、容器（２０ｍＬ試験管）に入れ、落差２０ｍｍで１０００回タッピングした後、容器の目盛から銀粉の体積を読み取り、試料重量（１５ｇ）をタッピング後の試料体積で除すことにより算出した。
【請求項２】
湿式還元法により得られた球状銀粉にフレーク化処理を行い、前記フレーク化処理を行った後の銀粉をＶ型混合機にて、回転数１０〜６０ｒｐｍ、Ｖ型混合機容量に対するフレーク化処理後の銀粉充填量６〜１８体積％、処理時間２．５〜２０時間にて攪拌することを特徴とする請求項１に記載の導電性ペースト用フレーク状銀粉の製造方法。
【請求項３】
請求項１に記載の導電性ペースト用フレーク状銀粉を用いて作製されたことを特徴とする導電性ペースト。
【請求項４】
遠心撹拌装置を用いて撹拌し、ペースト化した際の粘度が１ｒｐｍにおいて１０６〜１１０Ｐａ・ｓであり、５ｒｐｍにおいて４９〜５１Ｐａ・ｓである請求項３に記載の導電性ペースト。
ｅ）「ペースト」は、得られたフレーク状銀粉を、Ｆ値８５％として、エポキシ樹脂（旭電化工業株式会社製、ＥＰ−４９０１Ｅ）とともに遠心撹拌装置（株式会社シンキー製、ＡＲ−２５０）で１５秒間撹拌し完全に混練した後、更に４５秒間撹拌し、１５秒間脱泡することにより作製し、得られたペーストの粘度はＥ型粘度計にて測定した。
【発明の詳細な説明】
【技術分野】
【０００１】
本発明は、導電性ペーストの配合物等として用いられるフレーク状銀粉、及びその製造方法に関する。
【背景技術】
【０００２】
従来から、電子部品などの電極や回路を形成するために、銀粉を有機成分中に分散させた導電性ペーストが使用されている。このような導電性ペーストに配合される銀粉としては、例えばフレーク状銀粉が用いられ、このフレーク状銀粉は、比表面積が大きいので、フレーク状銀粉を配合した導電性ペーストは優れた導電性を有する。
【０００３】
このようなフレーク状銀粉は一般に、球状銀粉をフレーク化することにより得ることができる。球状銀粉をフレーク化する方法としては、例えば、アトライタを用いた湿式粉砕法や、ボールミル（特許文献１参照）、振動ミル等を用いた乾式粉砕法など、様々な方法が報告されている。また、前記球状銀粉の製造方法としても、湿式還元法（特許文献２参照）や、アトマイズ法による製造方法など、様々な方法が報告されている。
【０００４】
しかしながら、このような従来の製造方法により製造されたフレーク状銀粉を導電性ペースト用配合物として用いると、得られるペーストの粘度が高くなる場合があり、この場合、ペーストの混練性が低下し、ペースト中に銀粉が十分に分散できないという問題があった。ペーストの粘度が高くなると、ペーストの印刷性が悪くなり、ペーストを塗布した際に、塗布面に凹凸やかすれが発生し易くなる。また、ペーストの粘度が高くなると、ペーストの混練に時間がかかり、ペースト製造工程の生産性が悪化し、製造コストが増加するという問題もある。
また、従来の製造方法により製造されたフレーク状銀粉は、タップ密度が低い場合があり、このようなタップ密度の低いフレーク状銀粉を用いて作製された導電性ペーストでは、抵抗が高くなってしまうという問題もあった。
【０００５】
【特許文献１】特開２００３−５５７０１号公報
【特許文献２】特開平０７−７６７１０号公報
【発明の開示】
【発明が解決しようとする課題】
【０００６】
本発明は従来における前記問題を解決し、以下の目的を達成することを課題とする。即ち、本発明は、流動性が高く、ペーストに配合した際にも、ペーストの粘度を不必要に高めることのないフレーク状銀粉及びその製造方法、並びに、タップ密度が高く、ペーストに配合した際にも、ペーストの抵抗を不必要に高めることがなく、かつ、ペーストの熱伝導性を高めることのできるフレーク状銀粉及びその製造方法を提供することを目的とする。
【課題を解決するための手段】
【０００７】
本発明者らは、前記課題を解決するために鋭意検討を重ねた結果、ペーストの粘度は、ペーストに配合するフレーク状銀粉の流動性を高めることにより低下させることができることを見出した。更に、本発明者らは、銀粉のフレーク化処理の後に、フレーク化処理後の銀粉を混合機に入れて回転させる混合処理を実施することにより、得られるフレーク状銀粉の流動性を高めることができ、同時にタップ密度も高めることができることを見出し、本発明を完成するに至った。
【０００８】
本発明は、本発明者らによる前記知見に基づくものであり、前記課題を解決するための手段としては、以下の通りである。即ち、
＜１＞  フレーク化処理後の銀粉に対して、混合機を用いた混合処理を施すことを特徴とするフレーク状銀粉の製造方法である。
＜２＞  混合処理時間が、２．５〜２０時間である前記＜１＞に記載のフレーク状銀粉の製造方法である。
＜３＞  前記＜１＞から＜２＞のいずれかに記載のフレーク状銀粉の製造方法によって製造されたことを特徴とするフレーク状銀粉である。
＜４＞  落下粉量が、４５〜１００％であることを特徴とするフレーク状銀粉である。
＜５＞  タップ密度が、５．１〜５．６ｇ／ｍｌである前記＜３＞から＜４＞のいずれかに記載のフレーク状銀粉である。
＜６＞  前記＜３＞から＜５＞のいずれかに記載のフレーク状銀粉を用いて作製されたことを特徴とする導電性ペーストである。
【発明の効果】
【０００９】
本発明によれば、従来における諸問題を解決することができ、流動性が高く、ペーストに配合した際にも、ペーストの粘度を不必要に高めることのないフレーク状銀粉及びその製造方法、並びに、タップ密度が高く、ペーストに配合した際にも、ペーストの抵抗を不必要に高めることがなく、かつ、ペーストの熱伝導性を高めることのできるフレーク状銀粉及びその製造方法を提供することができる。
本発明のフレーク状銀粉をペーストに配合することによれば、従来よりもペーストの粘度を低下させることができ、ペーストの印刷性や混練性を向上させることが可能である。また、ペースト製造工程での混練時間を短縮できる効果も期待できる。また、本発明のフレーク状銀粉は、ペーストに配合した際にも、ペーストの抵抗を不必要に高めることがないため、導電性に優れたペーストを提供できる点でも、有利である。
【発明を実施するための最良の形態】
【００１０】
（フレーク状銀粉の製造方法）
本発明のフレーク状銀粉の製造方法は、フレーク化処理後の銀粉に対して、混合機を用いた混合処理を施す工程を少なくとも含み、更に必要に応じて、適宜その他の工程を含む。
【００１１】
＜フレーク化処理後の銀粉＞
前記フレーク化処理後の銀粉とは、銀粉にフレーク化処理を施すことにより得られる銀粉である。
前記フレーク化処理を施す対象となる銀粉としては、特に制限はなく、目的に応じて適宜選択することができるが、中でも、球状銀粉が好ましい。前記球状銀粉としては、特に制限はなく、目的に応じて適宜選択することができ、例えば、湿式還元法（例えば、特開平０７−７６７１０号公報参照）や、アトマイズ法など、公知の手法で得られた球状銀粉を、適宜利用することができる。
また、前記銀粉にフレーク化処理を施す方法としては、特に制限はなく、目的に応じて適宜選択することができ、例えば、アトライタを用いた湿式粉砕法や、ボールミル（例えば、特開２００３−５５７０１号公報参照）、振動ミル等を用いた乾式粉砕法など、公知の手法を適宜利用することができる。
【００１２】
また、前記銀粉に、分散剤を混合した上で、前記フレーク化処理を施すことにより、得られるフレーク化処理後の銀粉の分散性を向上させることも可能である。
前記分散剤としては、特に制限はなく、目的に応じて適宜選択することができ、例えば、脂肪酸、脂肪酸塩、界面活性剤、有機金属、キレート形成剤、保護コロイド等が挙げられ、これらの中でも、脂肪酸が好ましい。前記脂肪酸としては、例えば、プロピオン酸、カプリル酸、ラウリン酸、ミリスチン酸、パルミチン酸、ステアリン酸、ベヘン酸、アクリル酸、オレイン酸、リノール酸、アラキドン酸などが挙げられる。
【００１３】
＜混合処理＞
本発明のフレーク状銀粉の製造方法では、前記のようにして得られたフレーク化処理後の銀粉に対して、混合機を用いた混合処理を施すことを特徴とする。前記混合処理は、フレーク化処理後の銀粉を混合機に入れて回転させることにより行うことができ、この混合処理を行うことにより、得られるフレーク状銀粉の流動性を向上させ、タップ密度を高めることが可能となる。
【００１４】
前記混合処理に用いる混合機としては、特に制限はなく、目的に応じて適宜選択することができ、例えば、Ｖ型混合機、Ｗコーン型混合機、円筒型混合機、正立方体型混合機、回転揺動型混合機などが挙げられ、これらの中でも、Ｖ型混合機が好ましい。
【００１５】
前記混合処理を行う際の、混合機容量に対するフレーク化処理後の銀粉の充填量としては、特に制限はなく、目的に応じて適宜選択することができるが、混合機容量に対して、５〜５０体積％が好ましく、５〜４０体積％がより好ましい。前記充填量が、５体積％未満であると、混合処理１回当りの銀粉処理量が少なくなり、生産性が低下することがあり、５０体積％を超えると、混合処理による流動性の向上効果が十分に得られないことがある。一方、前記充填量が、より好ましい範囲内であると、生産性に優れ、かつ、流動性の向上効果も高い点で、有利である。
【００１６】
前記混合処理を行う際の、混合機の回転数としては、特に制限はなく、目的に応じて適宜選択することができるが、１０〜６０回転／分（ｒｐｍ）が好ましく、２０〜４０回転／分がより好ましい。前記回転数が、１０回転／分未満であると、混合処理による流動性の向上効果が十分に得られないことがあり、また、混合機の仕様によっては６０回転／分以上の回転数が実現できないことがある。一方、前記回転数が、より好ましい範囲内であると、流動性の向上効果が高い点で、有利である。
【００１７】
前記混合処理を行う際の、処理時間としては、２．５〜２０時間が好ましく、５〜２０時間がより好ましい。前記処理時間が、２．５時間未満であると、混合処理による流動性の向上効果が十分に得られないことがあり、２０時間を超えると、流動性の向上効果は得られるものの、生産性が低下するデメリットが大きくなる。一方、前記処理時間が、より好ましい範囲内であると、流動性の向上効果が高く、かつ、生産性にも優れる点で、有利である。
【００１８】
以上のような混合処理を経て得られたフレーク状銀粉は、混合処理を経ずに得られるフレーク状銀粉よりも、流動性が高く、タップ密度も高いという特性を有する。得られたフレーク状銀粉の詳細は、後述する本発明のフレーク状銀粉の項目に記載する通りであるが、このフレーク状銀粉は、例えば、導電性ペースト用の配合物等として、好適に利用可能である。
【００１９】
（フレーク状銀粉）
本発明のフレーク状銀粉は、前記した本発明のフレーク状銀粉の製造方法により製造されるフレーク状銀粉である。
なお、本明細書中で、「フレーク状銀粉」とは、アスペクト比が３以上である銀粉をいう。ここで、前記アスペクト比は、（Ｄ５０／平均厚さＤ）により求めることができる。「Ｄ５０」は、レーザー回折散乱式粒度分布測定法により測定した、重量累積粒径における５０％重量累積時の粒径を示し、「平均厚さＤ」は、電子顕微鏡で測定した粒子１００個の平均厚さを示す。
【００２０】
前記フレーク状銀粉は、流動性の指標として、その落下粉量が、４５〜１００％であることが好ましく、９０〜１００％であることがより好ましい。前記落下粉量が、４５％未満であると、前記フレーク状銀粉の流動性が悪く、ペーストに配合した際に、ペーストの粘度を不必要に高めてしまう場合がある。一方、前記落下粉量が、より好ましい範囲内であると、フレーク状銀粉の流動性がより高く、ペーストに配合した際にも、ペーストの粘度を不必要に高めることのない点で、有利である。
なお、前記フレーク状銀粉の落下粉量は、後述する実施例に記載の測定方法に従い、測定した値である。
【００２１】
前記フレーク状銀粉は、流動性の観点からは、その安息角が低いことが好ましい。例えば、前記安息角が、３０〜４５°であることが好ましく、３０〜４２°であることがより好ましい。前記安息角を３０°未満とすることは、フレーク状銀粉では困難なことがあり、前記安息角が４５°を超えると、フレーク状銀粉の流動性が低いことになり、フレーク状銀粉をペーストに配合した場合、ペーストの粘度が高くなることがある。一方、前記安息角が、より好ましい範囲内であると、フレーク状銀粉の流動性がより高く、ペーストに配合した際にも、ペーストの粘度を不必要に高めることのない点で、有利である。
なお、前記フレーク状銀粉の安息角は、後述する実施例に記載の測定方法に従い、測定した値である。
【００２２】
前記フレーク状銀粉は、そのタップ密度が、５．１〜５．６ｇ／ｍｌであることが好ましく、５．４〜５．６ｇ／ｍｌであることがより好ましい。前記タップ密度が、５．１ｇ／ｍｌ未満であると、ペーストに配合した際に、ペーストの抵抗を不必要に高めてしまう場合がある。一方、前記タップ密度が、より好ましい範囲内であると、ペーストに配合した際にも、ペーストの抵抗を不必要に高めてしまうことがなく、また、ペーストの熱伝導性をより高めることができる点で、有利である。
なお、前記フレーク状銀粉のタップ密度は、後述する実施例に記載の測定方法に従い、測定した値である。
【００２３】
前記したような本発明のフレーク状銀粉は、流動性が高く、また、タップ密度も高いため、ペーストに配合した際にも、ペーストの粘度を不必要に高めることがなく、また、ペーストの抵抗を不必要に高めることもなく、かつ、ペーストの熱伝導性を高めることができる。そのため、本発明のフレーク状銀粉は、例えば、導電性ペースト用の配合物等として、好適に利用可能である。
【００２４】
（導電性ペースト）
本発明の導電性ペースト（本明細書中、単に「ペースト」と称する場合がある）は、前記した本発明のフレーク状銀粉を用いて作製される導電性ペーストである。
【００２５】
前記導電性ペーストの作製方法としては、特に制限はなく、従来公知の手法の中から、目的に応じて適宜選択することができ、例えば、前記フレーク状銀粉を、任意の樹脂と混合することにより作製することができる。
前記樹脂としては、特に制限はなく、目的に応じて適宜選択することができ、例えば、エポキシ樹脂、アクリル樹脂等が挙げられる。
前記導電性ペーストにおける、前記フレーク状銀粉の含有量としても、特に制限はなく、目的に応じて適宜選択することができる。
【００２６】
前記したような本発明の導電性ペーストは、混合機を用いた混合処理を経て製造された本発明のフレーク状銀粉を含有してなることから、従来のフレーク状銀粉を含有する導電性ペーストに比較して、粘度が低く、また、抵抗も低く、かつ、熱伝導性が高い。そのため、本発明の導電性ペーストは、混練性、印刷性、導電性等に優れるものであり、種々の電子部品の電極や回路を形成するための導電性ペーストとして、好適に利用可能である。
【実施例】
【００２７】
以下、本発明の実施例について説明するが、本発明はこれらの実施例に何ら限定されるものではない。
【００２８】
（実施例１）
以下のようにして、フレーク化処理後の銀粉に、混合機を用いた混合処理を施すことにより、本発明のフレーク状銀粉を製造した。また、得られたフレーク状銀粉を用い、本発明のペーストを作製した。得られたフレーク状銀粉、及びペーストのそれぞれにつき、各特性を以下のようにして確認した。
【００２９】
＜フレーク状銀粉の製造＞
湿式還元法により得られた、レーザー回折式粒度分布測定法によるＤ５０が７．８μｍの球状銀粉に、脂肪酸（ステアリン酸及びパルミチン酸）を０．１５質量％加えてよく混ぜ、ＳＵＳボールとともに振動ボールミルに入れて、フレーク化処理を実施した。得られたフレーク化処理後の銀粉に対して、株式会社ダルトン製のＶ型混合機ＤＶ−１−１０（容量２３Ｌ）を用いて、回転数３０ｒｐｍ、フレーク化処理後の銀粉充填量１８体積％（混合機容量に対する比）、処理時間２０時間の条件にて、混合処理を行った。混合処理条件、及び、混合処理後のフレーク状銀粉の落下粉量、安息角、タップ密度を表１に示す。落下粉量は９３％であり、非常に流動性が高いフレーク状銀粉が得られた。また、タップ密度も高い値を示した。なお、落下粉量、安息角、タップ密度の各測定方法は以下に示す通りである。
【００３０】
−落下粉量の測定方法−
得られたフレーク状銀粉の落下粉量を測定することにより、フレーク状銀粉の流動性の評価を行った。落下粉量の測定は、図２に示す器具を用いて行った。図２中、篩１の目開きは１５０μｍである。漏斗３の角度は６０°であり、材質は硬質ガラス、排出口の内径はφ５．２ｍｍである。
漏斗３の排出口をふさぎ、測定するフレーク状銀粉を５０．０ｇ採取して篩１の上に乗せ、篩１上のフレーク状銀粉を、ブラシを用いて篩１上から下に落下させた。フレーク状銀粉を全て落下させたところで、漏斗３の排出口を開け、漏斗３を静止した状態で、フレーク状銀粉を漏斗３から下部に落下させた。投入質量に対して、漏斗３を通過して落下したフレーク状銀粉の質量を測定し、落下したフレーク状銀粉の質量の、投入質量に対する割合を算出した。測定は３回行い、３回分について前記の質量測定と割合の算出を行った。３回分の前記割合（落下したフレーク状銀粉の質量の、投入質量に対する割合）の平均値を、落下粉量（％）とした。
【００３１】
−安息角の測定方法−
安息角の測定は、図３に示す器具を用いて行った。篩１の目開きは１５０μｍであり、漏斗３の排出口の内径はφ４．０ｍｍである。
水平な場所に薬包紙４を敷き、漏斗３と薬包紙４の間隔が２０ｍｍになるようセッティングした。測定するフレーク状銀粉を９０．０ｇ採取して篩１の上に乗せ、ブラシを１秒間に約１回まわすペースで動かすことにより、篩１上にあるフレーク状銀粉を切れ目なく落下させた。フレーク状銀粉が漏斗３の下方にある薬包紙４上に積もっていき、落下したフレーク状銀粉で漏斗３の穴がふさがったところで、ブラシでフレーク状銀粉の落下を終了させた。薬包紙４上にフレーク状銀粉が存在する部分の形状は、円形となり、その円形の直径を４箇所測定し、４つの測定値の平均値をｄ（直径）とした。以下の式を用いて安息角を算出した。なお、φは安息角（単位：°）、ｄは直径（単位：ｃｍ）を表す。
[式]
φ＝ｔａｎ−１（２＊２／（ｄ−０．２））
【００３２】
−タップ密度の測定方法−
タップ密度は、タップ密度測定装置（柴山化学製  カサ比重測定装置ＳＳ−ＤＡ−２）を使用し、銀粉試料１５ｇを計量して、容器（２０ｍＬ試験管）に入れ、落差２０ｍｍで１０００回タッピングした後、容器の目盛から銀粉の体積を読み取り、タップ密度＝試料重量（１５ｇ）／タッピング後の試料体積、から算出した。
【００３３】
＜ペーストの作製＞
また、得られたフレーク状銀粉を、Ｆ値８５％として、エポキシ樹脂（旭電化工業株式会社製  ＥＰ−４９０１Ｅ）とともに遠心攪拌装置（株式会社シンキー製  ＡＲ−２５０）で１５秒間攪拌した結果、図１に示すように、完全に混練されていた。
前記混練後のペーストを更に４５秒間攪拌し、１５秒間脱泡した。得られたペーストの粘度を、Ｅ型粘度計で測定した。結果を表１に示す。得られたペーストは、混合処理を行わずに得られたフレーク状銀粉を用いて作製された比較例１のペースト（後述）に比べ、低い粘度を示した。
【００３４】
（実施例２）
混合処理における処理時間を５時間に変更した以外は、実施例１と同様の条件でフレーク状銀粉を製造した。得られたフレーク状銀粉について、落下粉量、安息角、タップ密度の測定を行った結果を表１に示す。落下粉量は９２％であり、非常に流動性が高いフレーク状銀粉が得られた。また、タップ密度も高い値を示した。
また、得られたフレーク状銀粉を用いて、実施例１と同様の条件でペーストを作製し、粘度を測定した結果を表１に示す。得られたペーストは、混合処理を行わずに得られたフレーク状銀粉を用いて作製された比較例１のペースト（後述）に比べ、低い粘度を示した。
【００３５】
（実施例３）
混合処理における処理時間を２．５時間に変更した以外は、実施例１と同様の条件でフレーク状銀粉を製造した。得られたフレーク状銀粉について、落下粉量、安息角、タップ密度の測定を行った結果を表１に示す。落下粉量は比較例１よりも大きな値であったが、混合処理時間が５時間以上である他の実施例よりは小さな値であった。また、タップ密度についても同様であった。
また、得られたフレーク状銀粉を用いて、実施例１と同様の条件でペーストを作製し、粘度を測定した結果を表１に示す。得られたペーストは、混合処理を行わずに得られたフレーク状銀粉を用いて作製された比較例１のペースト（後述）に比べ、低い粘度を示した。
【００３６】
（実施例４）
混合処理におけるフレーク化処理後の銀粉充填量を６体積％に変更した以外は、実施例１と同様の条件でフレーク状銀粉を製造した。得られたフレーク状銀粉について、落下粉量、安息角、タップ密度の測定を行った結果を表１に示す。落下粉量は９３％であり、非常に流動性が高いフレーク状銀粉が得られた。また、タップ密度も高い値を示した。
また、得られたフレーク状銀粉を用いて、実施例１と同様の条件でペーストを作製し、粘度を測定した結果を表１に示す。得られたペーストは、混合処理を行わずに得られたフレーク状銀粉を用いて作製された比較例１のペースト（後述）に比べ、低い粘度を示した。
【００３７】
（比較例１）
実施例１と同様の条件でフレーク化処理を行い、フレーク化処理後の銀粉に対して、混合処理は行わず、フレーク状銀粉とした。得られたフレーク状銀粉について、落下粉量、安息角、タップ密度の測定を行った結果を表１に示す。落下粉量は２％であり、得られたフレーク状銀粉は流動性に乏しいものであった。また、タップ密度についても、混合処理を経て得られた実施例１〜４のフレーク状銀粉に比べ、低い値であった。
得られたフレーク状銀粉を、実施例１と同様の条件でエポキシ樹脂とともに１５秒間攪拌した結果、図４に示すように、フレーク状銀粉と樹脂とは完全には混ざらなかった。なお、更に１５秒間攪拌した結果、完全に混練することができた。
前記混練後のペーストを更に３０秒間攪拌し、１５秒間脱泡した。得られたペーストの粘度を実施例１と同様の条件で測定した結果を表１に示す。得られたペーストの粘度は、混合処理を経て得られたフレーク状銀粉を用いて作製された実施例１〜４のペーストに比べ、高い値であった。
【００３８】
【表１】
0005469802.tif 000002
【産業上の利用可能性】
【００３９】
本発明のフレーク状銀粉は、流動性が高く、また、タップ密度も高いため、ペーストに配合した際にも、ペーストの粘度を不必要に高めることがなく、また、ペーストの抵抗も不必要に高めることがなく、かつ、ペーストの熱伝導性を高めることができる。そのため、本発明のフレーク状銀粉を用いて作製される導電性ペーストは、混練性、印刷性、導電性等に優れるものであり、種々の電子部品の電極や回路を形成するための導電性ペーストとして、好適に利用可能である。
【図面の簡単な説明】
【００４０】
【図１】図１は、実施例１で作製されたペースト（攪拌時間：１５秒間）の写真である。
【図２】図２は、実施例１〜４及び比較例１で用いた流動性評価器具（落下粉量測定器具）を概略的に示す図である。
【図３】図３は、実施例１〜４及び比較例１で用いた安息角測定器具を概略的に示す図である。
【図４】図４は、比較例１で作製されたペースト（攪拌時間：１５秒間）の写真である。
【符号の説明】
【００４１】
１      篩
２      篩から落下した粉を漏斗に入れるための器具
３      漏斗
４      薬包紙
【図１】
0005469802.tif 000003
【図２】
0005469802.tif 000004
【図３】
0005469802.tif 000005
【図４】
0005469802.tif 000006